(57)【要約】【課題】グラフト重合加工ポリエステル繊維を含有し、耐光堅牢度、物性低下、湿潤時の寸法不安定性、ヌメリ風合などが改善されたポリエステル繊維系繊維構造体を提供する。【解決手段】親水性化合物グラフト重合加工ポリエステル繊維とグラフト重合未加工ポリエステル繊維とを含有する繊維構造体であり、前記グラフト重合加工ポリエステル繊維の含有率が６５質量％未満で、かつ吸湿性が２．０％以上、耐光堅牢度が４級以上であることを特徴とする吸湿性ポリエステル繊維構造体及び親水性化合物グラフト重合加工ポリエステル繊維とグラフト重合未加工ポリエステル繊維とを含有する繊維構造体を紫外線吸収剤とアルカリ分散染料とを含む染色液で染色することを特徴とする吸湿性ポリエステル繊維構造体の製造方法。【選択図】  なし【特許請求の範囲】
【請求項１】
親水性化合物グラフト重合加工ポリエステル繊維とグラフト重合未加工ポリエステル繊維とを含有する繊維構造体であり、前記グラフト重合加工ポリエステル繊維の含有率が６５質量％未満で、かつ吸湿性が２．０％以上、耐光堅牢度が４級以上であることを特徴とする吸湿性ポリエステル繊維構造体。
【請求項２】
繊維構造体が織物、編物及び不織布のいずれかであることを特徴とする請求項１に記載の吸湿性ポリエステル繊維構造体。
【請求項３】
親水性化合物グラフト重合加工ポリエステル繊維とグラフト重合未加工ポリエステル繊維とを含有する繊維構造体を紫外線吸収剤とアルカリ分散染料とを含む染色液で染色することを特徴とする吸湿性ポリエステル繊維構造体の製造方法。
【請求項４】
親水性化合物グラフト重合加工ポリエステル繊維とグラフト重合未加工ポリエステル繊維とを含有する繊維構造体を紫外線吸収剤とアルカリ分散染料とを含む染色液で染色した後、前記グラフト重合加工ポリエステル繊維の親水性基を金属塩化処理することを特徴とする吸湿性ポリエステル繊維構造体の製造方法。
【発明の詳細な説明】
【０００１】
【発明の属する技術分野】
本発明はグラフト重合加工繊維を用いた糸、織物、、編物及び不織布などの繊維構造体に関するものであり、さらに詳しくは、インナー及びアウター用織編物やタオル、芯地、マット、シーツ等のインテリア、副資材、寝装用品などに関する。
【０００２】
【従来の技術】
ポリエステル繊維に吸湿性を付与する手段としてグラフト重合加工はよく知られている（特許文献１など）が、その技術の持つ欠点から実用化レベルには至っていない。即ち、グラフト重合ポリエステル繊維は染色品が還元洗浄により脱色され発色性が低下するため濃色が得られない、耐光堅牢度が不良、末端基をナトリウム置換処理することで物性が低下する、特に湿潤時の強力低下が大きく、風合がヌルヌルする等の欠点を有する。このような障害を回避するため、吸湿性を有する成分を芯部に配した２成分複合紡糸の提案が多数なされているが、これらも洗濯時や吸水時の膨潤による繊維形態の不安定性や染色品位悪化、低吸湿性、紡糸コスト等に問題があり、衣料用として実用化に至っているものは殆どない状態である。このため吸湿性を付与するためにはポリエステルと綿やレーヨン等のセルロース系繊維との混繊、混紡、交編織糸にする必要があり、このため染色性、強力、湿潤時の寸法安定性、堅牢度等に劣り、改善が望まれている。
【０００３】
【特許文献１】
特開２０００−２２６７６６号公報（請求項１、２など）
【０００４】
【発明が解決しようとする課題】
本発明は、インナー及びアウター用織編物やタオル、芯地、マット、シーツ等のインテリア、副資材、寝装用等に好適なを吸湿性ポリエステル繊維構造体を提供しようとするものであり、吸湿性を有する２成分複合紡糸繊維を用いることなく、グラフト重合ポリエステル繊維の欠点である耐光堅牢性の悪さ、物性低下、湿潤時の寸法不安定性、ヌメリ風合などが改善されたポリエステル長・短繊維織編物、不織布などを提供しようとするものである。
【０００５】
【発明を解決するための手段】
すなわち、本発明は以下の構成を採用する。
１．親水性化合物グラフト重合加工ポリエステル繊維とグラフト重合未加工ポリエステル繊維とを含有する繊維構造体であり、前記グラフト重合加工ポリエステル繊維の含有率が６５質量％未満で、かつ吸湿性が２．０％以上、耐光堅牢度が４級以上であることを特徴とする吸湿性ポリエステル繊維構造体。
２．繊維構造体が織物、編物及び不織布のいずれかであることを特徴とする第１に記載の吸湿性ポリエステル繊維構造体。
３．親水性化合物グラフト重合加工ポリエステル繊維とグラフト重合未加工ポリエステル繊維とを含有する繊維構造体を紫外線吸収剤とアルカリ分散染料とを含む染色液で染色することを特徴とする吸湿性ポリエステル繊維構造体の製造方法。
４．親水性化合物グラフト重合加工ポリエステル繊維とグラフト重合未加工ポリエステル繊維とを含有する繊維構造体を紫外線吸収剤とアルカリ分散染料とを含む染色液で染色した後、前記グラフト重合加工ポリエステル繊維の親水性基を金属塩化処理することを特徴とする吸湿性ポリエステル繊維構造体の製造方法。
【０００６】
本発明は、上記構成により、グラフト重合加工ポリエステル織編物、不織布などの欠点であった発色性、耐光堅牢度、強力低下、特に湿潤時の強力低下や寸法安定、しわ、ヌメリ風合等を改善することができる。特に、（１）グラフト重合加工繊維とグラフト重合加工されていない繊維をある比率で混繊・混紡、または交編織すること、（２）グラフト重合加工繊維を含む原綿、混紡・混繊糸、または織編物、不織布を紫外線吸収剤を併用しアルカリ分散染料で染色すること、（３）染色品を軽還元洗浄または還元洗浄をすることなくナトリウム置換処理などの金属塩化処理を行うことの３つの条件が主要点である。以下、詳細を説明する。
【０００７】
【発明の実施の形態】
本発明でグラフト重合加工に用いられるポリエステル繊維は、ポリエチレンテレフタレートなどのホモポリマーポリエステルが主体的に用いられるが、異色性や低温染色性を得るために有機スルホン酸塩基含有成分を共重合した共重合ポリエステルや高収縮性を得るためにイソフタル酸、ネオペンチルグリコールなどの第３成分を共重合した共重合変性ポリエステルなども用いることができる。これらの繊維は酸化チタンを０．３質量％から５．０質量％程度含有していてもよく、更にはカオリナイト、炭化ジルコニウム、各種顔料、竹や備長炭等の炭微粉末、トルマリン、抗菌消臭剤、制菌剤、防黴剤等が練り込まれていてもよい。
【０００８】
繊維強度はグラフト重合加工による強力低下があるため、グラフト重合加工前で３．０ｃN/dtex以上であることが好ましく、更には４．０ｃN/dtex以上であることが好ましい。本発明においては、グラフト重合加工繊維のグラフト重合度合やグラフト重合しない繊維との混紡、混繊の比率により強度を改善することが可能なため、必ずしも高強力ポリエステル繊維を必要としないのが特徴である。そのため、丸断面形状の他、中空、Ｙ型、十字型、星型、Ｗ型、偏平等の高異型繊維や、高収縮繊維、ポリエステルとポリプロピレン、ポリエチレン、ポリブチレン、ポリトリメチレン、ポリアミド等との２成分複合紡糸繊維との組合せになる潜在捲縮繊維等及びこれらのグラフト重合加工繊維との組合せとすることが可能である。長繊維においてはフラットヤーン、仮撚加工糸形態であってもよい。
【０００９】
本発明において、グラフト重合加工される前のポリエステル繊維の繊度は、０．２dtex程度の極細繊度から５．０dtexまでの太繊度繊維が好適に用いられる。０．２dtex未満の細繊度ではグラフト重合加工時の液通りが悪く、均一なグラフト率が得られにくい傾向があり、また繊維強度低下による混繊や紡績工程での糸切れや風綿が多くなり、また、ナトリウム置換処理後の強力低下があり好ましくない。５．０dteｘを超えると、混繊性が劣ったり、太番手の紡績糸しか得られなく、かつ風合が硬化するため好ましくない。繊度のより好ましい範囲は０．８dtexから３．０dtexである。混繊・混紡、交編、交織する繊度には特に制約がなく、中空や高異型度繊維を用いることで風合、機能性を付加することが可能である。
【００１０】
本発明において、ポリエステル繊維にグラフト重合加工される親水性化合物とは、親水性基ビニル系モノマーや加水分解、中和処理などの簡単な処理で容易に親水性を発現できるビニル系モノマーなどであり、分子構造内に重合性のビニル基を有し、カルボン酸、スルホン酸などの酸性基および／またはその塩、水酸基、エステル基、アミド基などの親水性基を有するモノマーである。
【００１１】
具体的には、アクリル酸、アクリル酸ナトリウム、アクリル酸アルミニウム、アクリル酸カルシウム、アクリル酸カリウム、アクリル酸亜鉛、アクリル酸マグネシウムなどのアクリル酸塩類モノマー、アクリルアミド、2-アクリルアミド-2-メチルプロパンスルホン酸、メタクリル酸、アリルアルコール、アリルスルホン酸ナトリウム、ビニルスルホン酸ナトリウム、メタリルスルホン酸ナトリウム、スチレンスルホン酸ナトリウム、ポリオキシメチレンのメタクリル酸エステルなどを用いることができる。これらは、１種単独で用いてもよく、または２種以上併用してもよい。
【００１２】
グラフト重合加工は、これらのモノマーを用いて、ポリエステル繊維のわた及び糸に対して公知の方法によって実施することができる。
すなわち、親水性モノマーとパーオキサイド等の触媒や膨潤剤を含有する水系加工液を付与するか水系加工液中に浸漬するなどして熱処理する方法が採用でき、酸性基は、中和洗浄後、ナトリウム、カリウム、カルシウム、マグネシウム、亜鉛、アルミニウムなどのアルカリ性の金属化合物などによる塩化処理を行ない、吸湿性、吸水性を高めるものである。
【００１３】
本発明におけるグラフト重合加工において、加工液中のモノマー濃度は、１０質量％から４０質量％の範囲が好ましく、グラフト重合率は５質量％以上、３０質量％前後までとするのが好ましい。５質量％未満では吸湿率が得られにくく、３０質量％を超えると、高吸湿率が得られるが、繊維強度低下や保水率が高くなり、湿潤時のしわ、寸法変化が大となり、また乾燥時間が長くなり、ポリエステル繊維が本来有するウォッシュアンドウエア（Ｗ＆Ｗ）性を喪失してしまうため好ましくない。
【００１４】
グラフト重合加工したポリエステル繊維は、グラフト重合加工しないポリエステル繊維と混紡、混繊などで混用される。グラフト重合加工ポリエステル繊維は、酸末端基を金属塩化後、吸湿率（２０℃、６５％ＲＨ）が３％から１４％程度の範囲に収まるような処理条件を施すことが好ましい。グラフト重合加工繊維の吸湿率が３％未満であれば織物、編物、不織布としての吸湿率が得られず、１４％以上であれば高吸湿率は得られるがシワが発生したり、寸法変化率が悪化する傾向が強くなる。
【００１５】
本発明においては、グラフト重合加工繊維のみでの織物、編物、不織布などは避け、グラフト重合加工されていないポリエステル繊維との混紡、混繊、交編、交織などによる混用が第一条件である。グラフト重合加工繊維のみでは、生成りで用いない限り耐光堅牢度が改善困難なためである。グラフト重合加工繊維の混用率は、芯部にグラフト重合繊維を多く配した粗糸やカバリング糸や合撚糸では５質量％以上、６５質量％未満が好ましく、カード混紡糸やエア混繊糸であれば５０質量％未満とすることが好ましい。また、織物、編物、不織布では構造体の表層部にグラフト重合加工されてない繊維が多く配される場合、例えば３／１綾やサテン組織等では経糸にグラフト重合加工されていない糸、またはグラフト重合加工繊維を４０質量％未満の混合糸を用い、緯糸にグラフト重合加工繊維のみの糸、またはグラフト重合加工繊維を８０質量％未満の混合糸を用い、以下に述べる第二、第三の条件とすることで吸湿率の他、耐光堅牢度、物性、風合等が得られる。編物や不織布においても同様である。
【００１６】
第二の条件は、アルカリ分散染料（耐アルカリ性の分散染料）を用いてｐＨ９．５以下の染色浴中で染色することである。この際に実施例に示すように紫外線吸収剤を併用し、退光速度の揃った３原色染料を用いることが望ましい。グラフト重合加工繊維との混紡、混繊糸の場合においては、分散染色後、還元洗浄を施す従来のポリエステルの染色方法では還元洗浄時にグラフト重合加工繊維中の分散染料が脱色されて、濃色が得られず、かつ耐光堅牢度を著しく低下させてしまうが、本発明においては、染色後の還元洗浄が不要であるためこのような不都合を回避でき、十分な濃色と染色堅牢度が得られるのが特徴である。グラフト重合加工繊維とグラフト重合加工されない繊維との混綿、混繊糸、混紡糸、織編物、不織布の形態で染色することが可能である。
【００１７】
染色浴中では、繊維の加水分解による強力低下を防ぐ目的から、ｐＨを９．５未満とするが、高圧染色下ではボウ硝等の加水分解抑制剤の併用も効果的である。
染色後は第三の条件である還元洗浄をせずに、または軽度の還元洗浄を行った後、ナトリウムなどの金属置換処理を行い、強力低下を最小にしながら吸湿率を得ることが必要である。アルカリ染色浴中で未反応染料やオリゴマー等が既に除去されており、従来の分散染料染色後に必要な還元洗浄は不要であり、脱色と繊維強力を低下させてしまう要因を割愛できメリットがある。但し、濃色等で湿潤堅牢度が劣る場合や湯洗いのみで不十分な場合には、軽度の還元洗浄を行う。
【００１８】
ナトリウム濃度はグラフト加工繊維質量に見合うように設定し、過剰濃度は強力低下要因となるため避ける必要がある。本発明の範囲ではトリポリリン酸ナトリウム０．１〜５ｇ／ｌ、７０℃、２０分間程度で十分である。その後湯洗いや水洗を施すが、必要によっては酸処理により生地のｐＨを弱酸性、中性化させる。
【００１９】
以上のような繊維比率の織編物及び不織布などの繊維構造体とし、さらに染色条件とすることで湿潤時、また洗濯時の膨潤、保水による織編物及び不織布などのシワ、寸法変化率、強力低下、ヌメリ風合化を抑制することができるとともに、混紡・混繊するグラフト重合されていない繊維の断面形状を選択することでドライ風合や吸水速乾性能を得ることが可能である。
【００２０】
混用する繊維はポリエステル以外の繊維でもよいが、本発明では物性、Ｗ＆Ｗ性、染色性の面からポリエステル繊維が主体的に用いられる。混用繊維の形態や種類は、丸断面、中空や高異型度繊維、極細繊維、２成分複合紡糸潜在捲縮繊維、カチオン可染や常圧可染繊維、先染め繊維、原着繊維等であってもよく、また、ポリエステル以外の繊維としては、木綿、麻、レーヨン、シルク、ウール、アクリル、プロミックス、ナイロンなど、目的によって種々組合せることが可能である。
【００２１】
本発明において上記のポリエステル繊維を用いて紡績糸を得る方法としては、短繊維単体や短繊維とフィラメントとの混繊、混紡、リング紡績法の他、オープンエンド紡績、結束紡績等の高速エア流体交絡紡績法等公知の方法が採用される。粗糸段階までにグラフト重合加工繊維とグラフト重合加工されない繊維とをカード混綿したり、グラフト重合加工繊維が芯部に多く配されるようにスライバー方式で芯鞘構造にした後、精紡工程でドラフトしながら撚り揚げたり、高速エア流体交絡糸とする。またグラフト重合加工マルチフィラメントとグラフト重合されない短繊維との精紡交撚糸としてもよい。マルチフィラメントの場合、グラフト重合加工繊維とグラフト重合加工されない繊維のエア混繊糸としてもよい。不織布の場合はグラフト重合加工繊維とのカード混綿シートやグラフト重合加工繊維が内層部に配された多層シート状形態であってもよい。いずれもグラフト重合加工繊維の混用率は前記のように６５質量％以下とする。
【００２２】
【実施例】
以下、実施例によって本発明を説明する。
実施例、比較例ともグラフト重合加工繊維として繊度２．２ｄｔｅｘ、カット長３８ｍｍの中実ポリエステル繊維を、グラフト重合加工されないポリエステル繊維として繊度１．６ｄｔｅｘ、カット長３８ｍｍの異型度２．４のＹ型断面形状繊維を用い、グラフト重合加工後の原綿粗糸を１４０ゲレンとし、３６倍でドラフトしながら、リング紡績糸は精紡機回転数１２、０００ｒｐｍ、撚り係数３．４で撚りあげ、英式綿番手３０番手の紡績糸を得た。エア交絡紡績糸は村田機械（株）製ムラタボルテックススピナーMVSを用い、３００ゲレンのスライバーを１８０倍にドラフトしながら、エア圧０．４５MPa、糸速４００ｍ／分で紡出し、各英式綿番手３０番手の紡績糸を得た。
【００２３】
原綿のグラフト重合加工は下記条件で実施した（omfは、繊維質量に対する質量％を意味する。）。
オーバーマイヤー型染色機を用いて、ノイゲンHC１ｇ／ｌで精練後湯洗し、メタアクリル酸１００％品を３２％omf、重合開始剤（過酸化ベンゾイルBPO）１．２％omf 、分散剤（ 明成化学工業社製ディスパーN７００）１．１％omf 、染色用キャリヤー（ 東洋興業社製TC-201 ）３．０％omf 、ソーダ灰０．８％omf 、浴比１：８で、１０５℃、４０分間でグラフト重合加工処理した。グラフト率は２２％であった。
【００２４】
得られたグラフト重合加工ポリエステル繊維を用いて、表１に示す混紡方法、紡績方法により紡績糸とし、次いで編物にした。編物はスムース組織で２２ゲージ、ループ長を１００ウェル当り３２５ｍｍで編み立てた。更に、生地は開反し、ウェット処理後、乾燥し、１８０℃、４０秒間の中間セットを施した。その後、以下のような条件で１３０℃、４０分間液流染色機で染色した。染色条件は 、以下のとおりである。
アルカリ分散染料： Dianix Blue SPH （ダイスタージャパン社製）０．７％ omf、Dianix Red  SPH （ダイスタージャパン社製）０．３％omf、Dianix YellowSPH（ダイスタージャパン社製）０．５％omf、
染料安定化剤 ： iaserver PH９５（ダイスタージャパン社製） ０．５ｇ／ｌ、均染剤 ：  エガナール LMDJ  （クラリアントジャパン社製）０．５ｇ/l、
紫外線吸収剤 ： チバファースト HLF new（日本チバガイギー社製）３％ omf を使用し、浴比１：１０とした。
還元洗浄はせず、湯洗いを繰り返した。その後、ソーダ灰６．５％omf 、トリポリリン酸ナトリウム０．１８％omf 、界面活性剤０．１％omf で７０℃、１０分間の中和処理を行なった。次いでトリポリリン酸ナトリウム０．１８％omf の浴中にソーダ灰１３．５％omf を３回に分け、５分おきに投入し、ナトリウム塩化処理を行ない、湯洗した。
該原綿、紡績糸の公定水分率は１１．８％であった。グラフト重合加工原綿の混紡率、混紡方法とそれらを用いたニット生地特性を表１に示す。
【００２５】
紡績糸、生地は以下の条件で測定、評価した。
・公定水分率 ： JIS  L１０９５
・耐光堅牢度 ： JIS  L０８４２ 紫外線カーボンアーク灯光試験（第３露光法）
・法変化率 ： JIS  L１０１８ F-1法（スクリーン乾燥）
・抗ピリング性 ：JIS  Ｌ１０７６ Ａ法（ＩＣＩ形試験機 ５時間）
・風合の評価  ： ５人のパネラーの触感判定でドライ感、ヌメリ感を評価した。
○：ドライ感良好、   ○△ ： ややヌメリ感あり、  △：ヌメリ感あり、
×：強いヌメリ感あり。
・総合評価  ：  ○は良好、○△はやや良、 ×は不良を意味する。
【００２６】
【表１】
2004197244.tif 000002
【００２７】
実施例１、３、４は芯部にグラフト重合加工繊維が、鞘部にグラフト重合加工されない繊維が多く配される芯鞘構造の粗糸、及びスライバーとし、リング紡績、結束紡績を行ったものである。実施例２はカード混綿にてそれぞれの繊維を混綿したものである。いずれの実施例も水分率が高く、湿潤時の風合もヌメリ風合が少なく、かつ、耐光堅牢度も４級、または４級以上であり、快適性に富む編物であった。寸法変化率も比較例１、２に比べ、少なく、湿潤時の生地外観はシワも殆どなく良好であった。
【００２８】
比較例１は水分率に優れるものの特に湿潤時の不快なヌメリ風合があり、耐光堅牢度が全く不良で、乾燥後の編地外観はシワが残り、品位不良な水準であった。比較例２は比較例１と同様に諸特性が不良で好ましい水準ではなかった。比較例３は風合、耐光堅牢度は申し分ないが、水分率が少なく、比較例４と殆ど変わらない快適性に劣るものであった。
【００２９】
【発明の効果】
本発明によれば、グラフト重合加工ポリエステル繊維の最大の障害であった耐光堅牢度、ヌメリ風合が改善され、ポリエステル繊維特有のＷ＆Ｗ性（速乾性、寸法安定性）を損うことなく、２％以上の吸湿率を有し、快適性に優れるポリエステル織編物や不織布が得られる。